(57)【特許請求の範囲】
【請求項１】
下記一般式（１）で表されるリチウム塩と、
ＬｉＣｌＯ４，ＬｉＢＦ４，ＬｉＰＦ６，ＬｉＢ（ＯＣＯＣＦ３）４，ＬｉＢ（ＯＣ６Ｆ５）４，ＬｉＣＦ３ＳＯ３，ＬｉＮ（ＳＯ２ＣＦ３）２およびＬｉＮ（ＳＯ２Ｃ２Ｆ５）２から選択される少なくとも一種であるオリゴエーテル基をもたないリチウム塩とを含有する、リチウム二次電池用電解質組成物。
ＬｉＭＸｎ（ＯＹ）４−ｎ          （１）
（ここで、ｎは１〜３であり、ＭはＡｌまたはＢであり、Ｘは電子求引性基であり、Ｙはオリゴエーテル基である。）
【請求項２】
下記一般式（１）で表されるリチウム塩のうちのいずれか二種以上を含有するリチウム二次電池用電解質組成物。
ＬｉＭＸｎ（ＯＹ）４−ｎ          （１）
（ここで、ｎは１〜３であり、ＭはＡｌまたはＢであり、Ｘは電子求引性基であり、Ｙはオリゴエーテル基である。）
【請求項３】
前記二種以上のリチウム塩は、ＭおよびＸの少なくとも一方が相互に異なるリチウム塩である請求項２に記載のリチウム二次電池用電解質組成物。
【請求項４】
前記二種以上のリチウム塩は、Ｙおよびｎの少なくとも一方が相互に異なるリチウム塩である請求項２に記載のリチウム二次電池用電解質組成物。
【請求項５】
前記Ｘは、（ＣＦ３ＳＯ２）２Ｎ，（Ｃ２Ｆ５ＳＯ２）２Ｎ，ＣＦ３ＣＯ２，Ｆ５Ｃ６Ｏおよび（ＯＹ）２ＢＯ（ここで、Ｙはオリゴエーテル基である。）からなる群から選択される少なくとも一種である請求項１から４のいずれか一項に記載のリチウム二次電池用電解質組成物。
【請求項６】
前記Ｙは、下記一般式（２）で表されるオリゴアルキレンオキシド基である請求項１から５のいずれか一項に記載のリチウム二次電池用電解質組成物。
（Ｒ１−Ｏ）m−Ｒ２            （２）
（ここで、ｍは１〜２０であり、Ｒ１は炭素数２〜４のアルキレン基であり、Ｒ２は炭素数１〜８のアルキル基、アリール基またはアルキルアリール基である。）
【請求項７】
請求項１から６のいずれか一項に記載のリチウム二次電池用電解質組成物を用いて構築されていることを特徴とするリチウム二次電池。
【発明の詳細な説明】
【技術分野】
【０００１】
本発明は、リチウム二次電池等の電解質として好適な電解質組成物に関する。また本発明は、かかる電解質組成物を用いて構築されたリチウム二次電池に関する。
【背景技術】
【０００２】
リチウムイオン電池等の構成要素として、常温で液状の塩（常温溶融塩、イオン性液体等と称される。）を主体とする電解質組成物（常温溶融塩電解質）を用いることが提案されている。常温溶融塩としては、イミダゾリウム系、アンモニウム系、ピリジニウム系等のカチオンを有するものが一般的である。アンモニウム系の常温溶融塩に関する従来技術文献として下記特許文献２〜４が挙げられる。
一方、特許文献１には、オリゴエーテル基および電子求引性基をもつアルミネート構造を有するリチウム塩が記載されている。そのようなリチウム塩は、室温において単独で（例えば、非水溶剤を混合することなく）良好なイオン導電率およびリチウムイオン輸率を示す。また、常温において液状の塩、すなわちＬｉをカチオンとする常温溶融塩（以下、「リチウム溶融塩」ということもある。）であり得る。
【特許文献１】特開２００３−１４６９４１号公報
【特許文献２】特開平８−２４５４９３号公報
【特許文献３】特開平８−２４５８２８号公報
【特許文献４】特開平１０−１６８０２８号公報
【発明の開示】
【発明が解決しようとする課題】
【０００３】
本発明の一つの目的は、オリゴエーテル基をもつリチウム塩を利用して、広い温度域において良好な特性（例えば、イオン導電率、リチウムイオン輸率等のうち一または二以上の特性）を示す電解質組成物を提供することである。本発明の他の目的は、オリゴエーテル基をもつリチウム塩を利用して、より良好な特性を示す電解質組成物を提供することである。本発明のさらに他の目的は、そのような電解質組成物を備えるリチウム二次電池を提供することである。関連する他の目的は、広い温度域において良好な特性（イオン導電率、リチウムイオン輸率等）を示すイオン伝導材料を提供することである。
【課題を解決するための手段】
【０００４】
本発明により提供される一つのリチウム二次電池用電解質組成物は、一般式（１）：ＬｉＭＸｎ（ＯＹ）４−ｎで表されるリチウム塩を含有する。ここで、ｎは１〜３であり、ＭはＡｌまたはＢであり、Ｘは電子求引性基であり、Ｙはオリゴエーテル基である。この組成物は、さらにオリゴエーテル基をもたないリチウム塩（例えば、ＬｉＮ（ＳＯ２ＣＦ３）２）を含有する。
一般式（１）で表されるリチウム塩（以下、「リチウム塩（Ｉ）」と表記することもある。）は、常温（室温）において良好なイオン導電性およびリチウムイオン輸率を示す。上記電解質組成物は、該リチウム塩（Ｉ）に加えて、オリゴエーテル基をもたないリチウム塩（以下、「リチウム塩（II）」と表記することもある。）を含有することから、より広い温度域において良好な特性（例えば、イオン導電率、リチウムイオン輸率、電極との界面抵抗等のうち少なくとも一つの特性）を示すものとなり得る。特に、低温域（例えば０℃以下）における特性が改善されたものとなり得る。
ここで開示されるリチウム二次電池用電解質組成物では、オリゴエーテル基をもたないリチウム塩（リチウム塩（II））が、ＬｉＣｌＯ４，ＬｉＢＦ４，ＬｉＰＦ６，ＬｉＢ（ＯＣＯＣＦ３）４，ＬｉＢ（ＯＣ６Ｆ５）４，ＬｉＣＦ３ＳＯ３，ＬｉＮ（ＳＯ２ＣＦ３）２およびＬｉＮ（ＳＯ２Ｃ２Ｆ５）２から選択される少なくとも一種である。
【０００５】
本発明により提供される他の一つのリチウム二次電池用電解質組成物は、一般式（１）：ＬｉＭＸｎ（ＯＹ）４−ｎで表されるリチウム塩のうちいずれか二種以上を含有する。ここで、ｎは１〜３であり、ＭはＡｌまたはＢであり、Ｘは電子求引性基であり、Ｙはオリゴエーテル基である。
かかる電解質組成物は、上記一般式（１）で表されるリチウム塩（リチウム塩（Ｉ））の二種以上を含有することから、一種類のリチウム塩（Ｉ）のみを含有する組成に比べて、より良好な特性（例えば、イオン導電率、リチウムイオン輸率、電極との界面抵抗等のうち少なくとも一つの特性）を示すものとなり得る。例えば、広い温度域においてより良好な（改善された）特性を示し得る。特に、常温以上の温度域において改善された特性を示すとともに、低温域ではより顕著に改善された特性を示すものとなり得る。
ここで開示される電解質組成物の好ましい態様では、上記二種以上のリチウム塩が、ＭおよびＸの少なくとも一方が相互に異なるリチウム塩である。このような電解質組成物は、特に良好な特性（例えばイオン導電率）を示すものとなり得る。他の好ましい態様では、前記二種以上のリチウム塩が、Ｙおよびｎの少なくとも一方が相互に異なるリチウム塩である。
【０００６】
上述したいずれかの電解質組成物において、一般式（１）におけるＸの好適例としては、Ｎ（ＳＯ２ＣＦ３）２，Ｎ（ＳＯ２Ｃ２Ｆ５）２，ＯＣＯＣＦ３，ＯＣ６Ｆ５およびＯＢ（ＯＹ）２（ここで、Ｙはオリゴエーテル基である。）が挙げられる。また、一般式（１）におけるＹの好適例としては、一般式（２）：（Ｒ１−Ｏ）m−Ｒ２で表されるオリゴアルキレンオキシド基が挙げられる。ここで、ｍは１〜２０であり、Ｒ１は炭素数２〜４のアルキレン基である。また、Ｒ２は、炭素数１〜８のアルキル基、アリール基またはアルキルアリール基である。
【０００７】
本発明によると、さらに、上述したいずれかのリチウム二次電池用電解質組成物を用いて構築されているリチウム電池が提供される。かかるリチウム電池は、良好な特性を示す電解質組成物を備えることから、電池性能（例えば充放電特性）に優れたものとなり得る。例えば、より広い温度範囲で良好な電池性能を示すものとなり得る。あるいは、より良好な（改善された）電池性能を示すものとなり得る。
【発明を実施するための最良の形態】
【０００８】
以下、本発明の好適な実施形態について詳細に説明する。なお、本明細書において特に言及している内容以外の技術的事項であって本発明の実施に必要な事項は、従来技術に基づく当業者の設計事項として把握され得る。本発明は、本明細書によって開示されている技術内容と当該分野における技術常識とに基づいて実施することができる。
【０００９】
ここで開示される電解質組成物は、一般式（１）：ＬｉＭＸｎ（ＯＹ）４−ｎで表されるリチウム塩を含有する。この一般式（１）におけるｎは０＜ｎ＜４であり得る。典型的にはｎが１〜３である。ここで開示される電解質組成物は、一般式（１）で表されるリチウム塩のうち、ｎが２であるリチウム塩を含有することが特に好ましい。一般式（１）におけるＭは１３族元素であって、典型的にはＡｌまたはＢである。
【００１０】
一般式（１）におけるＸは電子求引性基であり、例えばＲＣＯ２，ＲＳＯ３，（ＲＳＯ２）２Ｎで表される基であり得る。ここで、Ｒはアルキル基（例えば、炭素数１〜８のアルキル基）、フェニル基、またはそれらの基における水素（Ｈ）の一部または全部をフッ素（Ｆ）で置換したものに相当する基（パーフルオロアルキル基、ペンタフルオロフェニル基等）である。また、Ｘはペンタフルオロフェノキシ基、Ｆ、シアノ基（ＣＮ）等であり得る。これらのうち、ＸがＲＣＯ２，ＲＳＯ３，（ＲＳＯ２）２Ｎで表される基であって、Ｒがアルキル基またはパーフルオロアルキル基であるものが好ましい。また、好ましいＸの他の例としてＦ５Ｃ６Ｏおよび（ＯＹ）２ＢＯが挙げられる。ここで、Ｙはオリゴエーテル基であり、好ましくは一般式：（Ｒ１−Ｏ）m−Ｒ２で表されるオリゴアルキレンオキシド基である。この一般式におけるｍは１〜２０（好ましくは３〜１２、より好ましくは５〜９）であり、Ｒ１は炭素数１〜８（好ましくは２〜４、より好ましくは２〜３、特に好ましくは２）のアルキレン基である。また、Ｒ２は、炭素数１〜８のアルキル基、アリール基またはアルキルアリール基（例えばベンジル基）であり、好ましくは炭素数１〜３のアルキル基である。好ましいＸの具体例としては、（ＣＦ３ＳＯ２）２Ｎ，（Ｃ２Ｆ５ＳＯ２）２Ｎ，ＣＦ３ＣＯ２，Ｆ５Ｃ６Ｏおよび（ＯＹ）２ＢＯが挙げられる。
一般式（１）で表されるリチウム塩は、ｎの数に応じて１〜３個のＸを有し得る。ｎが１よりも大きい場合、このリチウム塩は中心元素（Ｍ）上に同種のＸを複数有してもよく、一つの中心元素上に異なる種類の（二種以上の）Ｘを有してもよい。
【００１１】
一般式（１）におけるＹはオリゴエーテル基である。例えば、分子量が凡そ１００〜５５０程度（より好ましくは２００〜４００）のオリゴエーテル基であることが好ましい。Ｙの好適例としては、一般式（２）：（Ｒ１−Ｏ）m−Ｒ２で表されるオリゴアルキレンオキシド基が挙げられる。ここで、ｍは１〜２０であり、好ましくは３〜１２、より好ましくは５〜９である。また、Ｒ１は炭素数１〜８、好ましくは炭素数２〜４、より好ましくは炭素数２〜３のアルキレン基である。Ｒ１がエチレン基（すなわち、Ｙがエチレンオキシド）であることが特に好ましい。また、Ｒ２は、炭素数１〜８のアルキル基、アリール基またはアルキルアリール基（例えばベンジル基）である。Ｒ２が炭素数１〜３のアルキル基（例えばメチル基）であることが特に好ましい。
一般式（１）で表されるリチウム塩は、ｎの数に応じて１〜３個のＹを有し得る。一般式（１）におけるｎが１よりも大きい場合、このリチウム塩は中心元素（Ｍ）上に同種のＹを複数有してもよく、一つの中心元素上に異なる種類の（二種以上の）Ｙを有してもよい。例えば、一般式（１）におけるｎが２であり、一般式（２）におけるｍ、Ｒ１およびＲ２のうち少なくともいずれかが異なる二種類のＹを一つの中心元素上に有するリチウム塩であってもよい。
【００１２】
ここで開示される一つの電解質組成物は、一般式（１）で表されるリチウム塩とともに、それ以外の（すなわち、リチウム塩（Ｉ）以外の）リチウム塩を含有する。かかるリチウム塩の典型例は、オリゴエーテル基をもたないことによって特徴づけられるリチウム塩、すなわち上記リチウム塩（II）である。このリチウム塩（II）は、典型的には高解離性のリチウム塩であって、各種の有機酸のリチウム塩および無機酸のリチウム塩から選択される一種または二種以上であり得る。リチウム塩（II）として選択し得る化合物の具体例としては、ＬｉＯＣＯＣＦ３，ＬｉＣＦ３ＳＯ３，ＬｉＣ４Ｆ９ＳＯ３，ＬｉＮ（ＳＯ２ＣＦ３）２（「ＬｉＴＦＳＩ」と表記されることもある。），ＬｉＮ（ＳＯ２Ｃ２Ｆ５）２（「ＬｉＢＥＴＩ」と表記されることもある。），ＬｉＣ（ＣＦ３ＳＯ２）３，ＬｉＯＣＯＣ６Ｆ５，ＬｉＣｌＯ４，ＬｉＢＦ４，ＬｉＰＦ６，ＬｉＡｓＦ６，ＬｉＳＣＮ等が挙げられる。これらのうち、ＬｉＣｌＯ４，ＬｉＢＦ４，ＬｉＰＦ６，ＬｉＣＦ３ＳＯ３，ＬｉＮ（ＳＯ２ＣＦ３）２およびＬｉＮ（ＳＯ２Ｃ２Ｆ５）２から選択される一種または二種以上のリチウム塩を好ましく用いることができる。特に好ましいものは、ＬｉＣＦ３ＳＯ３，ＬｉＮ（ＳＯ２ＣＦ３）２およびＬｉＮ（ＳＯ２Ｃ２Ｆ５）２から選択される一種または二種以上のリチウム塩である。
また、ここで開示される電解質組成物に含有されるリチウム塩（一般式（１）で表されるリチウム塩とそれ以外のリチウム塩）の好ましい組み合わせとして、一般式（１）のリチウム塩と該リチウム塩よりも構成原子数の少ないアニオンのリチウム塩との組み合わせ、一般式（１）のリチウム塩と該リチウム塩よりも分子量の小さいアニオンのリチウム塩との組み合わせ等を例示することができる。
【００１３】
ここで開示される電解質組成物は、一般式（１）で表されるリチウム塩（すなわちリチウム塩（Ｉ））と、それ以外のリチウム塩（例えばリチウム塩（II）、二種以上を含有する場合にはそれらの合計）とを、例えば凡そ９９：１〜３０：７０の範囲のモル比で含有することができる。より好ましい含有比（モル比）は凡そ９５：５〜５０：５０の範囲であり、さらに好ましい範囲は凡そ９０：１０〜６０：４０である。また、ここで開示される電解質組成物は、二種以上のリチウム塩（Ｉ）と、それ以外のリチウム塩（例えばリチウム塩（II））の一種または二種以上とを含有する組成であり得る。この場合には、二種以上のリチウム塩（Ｉ）の合計量とそれ以外のリチウム塩との含有比（モル比）が上記範囲にあることが好ましい。
【００１４】
ここで開示される他の一つの電解質組成物は、一般式（１）：ＬｉＭＸｎ（ＯＹ）４−ｎで表されるリチウム塩のうちのいずれか二種以上を含有する。すなわち、この組成物は二種以上のリチウム塩（Ｉ）を含有する。リチウム塩（Ｉ）の種類を相互に異ならせる要素（相違点）としては、Ｍ（中心元素）の種類、Ｘ（電子求引性基）の種類、Ｙ（オリゴエーテル基）の種類、ｎの数等が例示される。Ｙの種類の違いは、オリゴエーテルを構成する繰り返し単位の種類および／または繰り返し数（重合度。ただし、平均重合度として観念される場合を含む。）によって生じ得る。これらのうち一つの要素のみが異なっていてもよく、二以上の要素が異なっていてもよい。ここで開示される電解質組成物の好適例としては、Ｍおよび／またはＸが相互に異なる二種以上のリチウム塩（Ｉ）を含む組成物が挙げられる。また、Ｙおよび／またはｎが相互に異なる二種以上のリチウム塩（Ｉ）を含む組成物であってもよい。
好ましい態様では、二種以上のリチウム塩（Ｉ）を含む電解質組成物が、それらのリチウム塩（Ｉ）の合計量に対して、少なくとも二種のリチウム塩（Ｉ）をいずれも５モル％以上（より好ましくは１０モル％、さらに好ましくは２０モル％）の割合で含む。二種のリチウム塩（Ｉ）を含む電解質組成物の場合には、それらのリチウム塩（Ｉ）を、モル比が凡そ５：９５〜９５：５（より好ましくは凡そ１０：９０〜９０：１０、さらに好ましくは凡そ２０：８０〜８０：２０）となる範囲で含有することが好ましい。また、ＭおよびＸの少なくとも一方が異なる二種のリチウム塩（Ｉ）を、モル比が凡そ１０：９０〜９０：１０（より好ましくは凡そ２０：８０〜８０：２０、さらに好ましくは凡そ３０：７０〜７０：３０）となる範囲で含有する態様が好ましい。
【００１５】
ここで開示される電解質組成物の好ましい態様では、該組成物が、常温（例えば２５℃）で液状のリチウム塩（リチウム塩）の少なくとも一種を含有するリチウム溶融塩電解質である。例えば、常温で液状のリチウム塩（Ｉ）の少なくとも一種と、常温で固体状のリチウム塩（II）とを含有する電解質組成物が好ましい。二種以上のリチウム塩（Ｉ）を含む組成においては、それらのリチウム塩（Ｉ）のうち少なくとも一種が常温で液状であることが好ましく、それらのリチウム（Ｉ）のいずれもが常温で液状であることがより好ましい。そのような電解質組成物は、イオン導電率および／またはリチウムイオン輸率の高いものとなり得る。また、電解質組成物の製造（調製）が容易である。なお、ここで開示される電解質組成物は、各リチウム塩を常温で、あるいは必要に応じて加熱下で（例えば４０〜８０℃程度で）混合することにより調製することができる。
【００１６】
また、ここで開示される電解質組成物の好ましい態様では、該組成物が、リチウム塩以外の材料（例えば非水溶剤）を実質的に含有しない状態で、常温において液状である。そのような電解質組成物は、イオン導電率および／またはリチウムイオン輸率の高いものとなり得る。例えば、常温で液状のリチウム塩（Ｉ）（リチウム溶融塩）と、常温で固体状のリチウム塩（II）とを含有し、それらの混合物が常温で液状である電解質組成物が好ましい。なお、常温で固体状のリチウム塩（Ｉ）であっても、リチウム塩（II）と混合することにより常温で液状の電解質組成物を構成すればよい。あるいは、二種以上のリチウム塩（Ｉ）を含有する組成物であって、それらのリチウム塩（Ｉ）のうち一種以上が常温で固体状であり、他の一種以上が常温で液状であって、全体として常温で液状となる電解質組成物であってもよい。
上述したいずれかの電解質組成物は、リチウム塩（Ｉ）およびリチウム塩（II）のみから実質的に構成された組成とすることが可能である。また、二種以上のリチウム塩（Ｉ）のみから実質的に構成された組成とすることが可能である。このような組成であって、常温で液状の電解質組成物とすることができる。
【００１７】
上述したいずれかの電解質組成物は、リチウム電池（典型的には、リチウムイオン二次電池）等の構成要素として好適に用いることができる。例えば、上述したいずれかの電解質組成物をそのまま（単独で、すなわち実質的にリチウム塩のみを含有する状態で）、リチウム二次電池等の電解質として使用することができる。また、該電解質組成物を例えば非水溶剤と混合したものをリチウム二次電池等の電解質として使用してもよい。非水溶剤としては、プロピレンカーボネート（ＰＣ）、エチレンカーボネート（ＥＣ）、１，２−ジメトキシエタン、１，２−ジエトキシエタン、γ−ブチロラクトン、テトラヒドロフラン、１，３−ジオキソラン、ジメチルカーボネート、ジエチルカーボネート（ＤＥＣ）、エチルメチルカーボネート、ジエチレングリコールジメチルエーテル、エチレングリコールジメチルエーテル等の一種または二種以上を用いることができる。あるいは、リチウム溶融塩以外の常温溶融塩（例えば、イミダゾリウム系、アンモニウム系、ピリジニウム系等）と混合して使用してもよい。
さらに、ここで開示される電解質組成物は、例えばポリエチレンオキシド（ＰＥＯ）、エチレンオキシド−プロピレンオキシド共重合体（ＥＯ−ＰＯ）、ポリメチルメタクリレート（ＰＭＭＡ）、ポリフッ化ビニリデン（ＰＶｄＦ）、ポリフッ化ビニリデン−ヘキサフルオロプロピレン共重合体（ＰＶｄＦ−ＨＦＰ）等の支持体とともに成形（成膜）することにより、固体電解質として利用することも可能である。
【００１８】
そのようなリチウム二次電池を構成する正極としては、正極集電体に正極活物質を付着させたものを用いることができる。正極集電体としては、アルミニウム、ニッケル、チタン等を主体とする棒状体、板状体、箔状体等を使用することができる。あるいは、カーボンペーパー等を用いてもよい。正極活物質としては、一般的なリチウム二次電池に用いられる層状構造の酸化物系正極活物質、スピネル構造の酸化物系正極活物質等を用いることができる。例えば、リチウムコバルト系複合酸化物（典型的にはＬｉＣｏＯ２）、リチウムニッケル系複合酸化物（典型的にはＬｉＮｉＯ２）、リチウムマンガン系複合酸化物（ＬｉＭｎ２Ｏ４）等を主成分とする正極活物質を用いることができる。このような正極活物質を、必要に応じて導電材、結着剤（バインダ）等とともに正極合材として正極集電体に付着させた形態の正極とすることができる。導電材としては、カーボンブラック（アセチレンブラック等）のような炭素材料、ニッケル粉末等の導電性金属粉末等を用いることができる。結着剤としては、ポリフッ化ビニリデン（ＰＶｄＦ）、ポリテトラフルオロエチレン（ＰＴＦＥ）、ポリフッ化ビニリデン−ヘキサフルオロプロピレン共重合体（ＰＶｄＦ−ＨＦＰ）、スチレンブタジエンブロック共重合体（ＳＢＲ）等を用いることができる。特に限定するものではないが、正極活物質１００質量部に対する導電材の使用量は、例えば１〜１５質量部の範囲とすることができる。また、正極活物質１００質量部に対する結着剤の使用量は、例えば約１〜１０質量部の範囲とすることができる。
【００１９】
また、負極としては、負極集電体に負極活物質を付着させたものを用いることができる。負極集電体としては、アルミニウム、ニッケル、チタン等を主体とする棒状体、板状体、箔状体等を使用することができる。あるいは、カーボンペーパー等を用いてもよい。負極活物質としては、アモルファス構造および／またはグラファイト構造の炭素材料を用いることができる。例えば、天然黒鉛、メソカーボンマイクロビーズ（ＭＣＭＢ）、高配向性グラファイト（ＨＯＰＧ）、ハードカーボン、ソフトカーボン等を負極活物質として用いることができる。また、負極活物質としてＳｉ，Ｓｎ等を用いてもよい。負極活物質としてチタン酸リチウム（例えばＬｉ４Ｔｉ６Ｏ１２）を用いてもよい。このような負極活物質を、必要に応じて結着剤（バインダ）等とともに負極合材として負極集電体に付着させた形態の負極とすることができる。結着剤としては、正極と同様のもの等を使用することができる。負極の他の構造として、Ｌｉ（金属）箔、Ｓｉ蒸着膜、Ｓｎメッキ箔等を採用することも可能である。
【００２０】
セパレータとしては、例えば、ポリエチレン（ＰＥ）、ポリプロピレン（ＰＰ）等のポリオレフィン系樹脂からなる多孔質フィルムを用いることができる。また、ポリプロピレン、ポリエチレンテレフタレート（ＰＥＴ）、メチルセルロース等からなる織布または不織布を用いてもよい。
上述したいずれかの電解質組成物を用いて構築されたリチウム二次電池は、例えば−３０℃以上（典型的には、−３０℃〜１００℃）の温度域で好適に使用し得る。特に、常温以下（さらには０℃以下）の温度範囲において改善された特性（イオン導電率、リチウムイオン輸率等）を示すリチウムイオン二次電池となり得る。
【００２１】
以下、本発明に関する実験例につき説明するが、本発明をかかる具体例に示すものに限定することを意図したものではない。
まず、以下の実施例において使用したリチウム塩について説明する。
【００２２】
＜Ａｌ−Ｓａｌｔ  Ａ＞
リチウム塩（Ｉ）の一例として、下記式（Ａ）で表されるリチウム塩を使用した。
ＬｉＡｌ（ＯＹ）２（ＯＣＯＣＦ３）２          ・・・（Ａ）
［ここで、Ｙ＝ＣＨ３（ＯＣＨ２ＣＨ２）ｍ、ｍ＝７．２である。］
上記式（Ａ）で表されるリチウム塩は、一般式（１）におけるｎが２であり、ＭがＡｌであり、ＸがＯＣＯＣＦ３であり、Ｙがオリゴエチレンオキシド基である化合物に相当する。このＹは、一般式（２）におけるＲ１がエチレン基であり、Ｒ２がメチル基であり、ｍ（平均重合度）が７．２であるオリゴエーテル基である。式（Ａ）で表されるリチウム塩は、常温（２５℃）で高粘性の液状を呈するリチウム溶融塩（常温溶融塩）である。このリチウム塩は、例えば上記特許文献１（特開２００３−１４６９４１号公報）に記載された方法によって合成することができる。以下、式（Ａ）で表されるリチウム溶融塩を「Ａｌ−Ｓａｌｔ  Ａ（７．２）」と表記することがある。あるいは、単に「Ａｌ−Ｓａｌｔ  Ａ」と表記することもある。
【００２３】
＜Ｂ−Ｓａｌｔ  Ａ＞
リチウム塩（Ｉ）の他の例として、下記式（Ｂ）で表されるリチウム塩を使用した。
ＬｉＢ（ＯＹ）２（ＯＣＯＣＦ３）２          ・・・（Ｂ）
［ここで、Ｙ＝ＣＨ３（ＯＣＨ２ＣＨ２）ｍ、ｍ＝７．２である。］
上記式（Ｂ）で表されるリチウム塩は、一般式（１）におけるｎが２であり、ＭがＢであり、ＸがＯＣＯＣＦ３であり、Ｙがオリゴエチレンオキシド基である化合物に相当する。このＹは、一般式（２）におけるＲ１がエチレン基であり、Ｒ２がメチル基であり、ｍ（平均重合度）が７．２であるオリゴエーテル基である。式（Ｂ）で表されるリチウム塩は、常温（２５℃）で高粘性の液状を呈するリチウム溶融塩（常温溶融塩）である。このリチウム塩は、例えば上記特許文献１（特開２００３−１４６９４１号公報）に記載された方法に準じて、ＬｉＡｌＨ４の代わりにＬｉＢＨ４を用いて合成することができる。以下、式（Ｂ）で表されるリチウム溶融塩を「Ｂ−Ｓａｌｔ  Ａ（７．２）」と表記することがある。あるいは、単に「Ｂ−Ｓａｌｔ  Ａ」と表記することもある。
【００２４】
＜Ａｌ−Ｓａｌｔ  Ｃ＞
リチウム塩（Ｉ）のさらに他の例として、下記式（Ｃ）で表されるリチウム塩を使用した。
ＬｉＡｌ（ＯＹ）２（Ｎ（ＳＯ２ＣＦ３）２）２          ・・・（Ｃ）
［ここで、Ｙ＝ＣＨ３（ＯＣＨ２ＣＨ２）ｍ、ｍ＝７．２または１１．８である。］
上記式（Ｃ）で表されるリチウム塩は、一般式（１）におけるｎが２であり、ＭがＡｌであり、ＸがＮ（ＳＯ２ＣＦ３）２であり、Ｙがオリゴエチレンオキシド基である化合物に相当する。このＹは、一般式（２）におけるＲ１がエチレン基であり、Ｒ２がメチル基であり、ｍ（平均重合度）が７．２または１１．８であるオリゴエーテル基である。式（Ｃ）で表されるリチウム塩は、常温（２５℃）で高粘性の液状を呈するリチウム溶融塩（常温溶融塩）である。このリチウム塩は、例えば上記特許文献１（特開２００３−１４６９４１号公報）に記載された方法によって合成することができる。以下、式（Ｃ）で表されるリチウム溶融塩を、オリゴエチレンオキシド基の平均重合度に応じてそれぞれ「Ａｌ−Ｓａｌｔ  Ｃ（７．２）」および「Ａｌ−Ｓａｌｔ  Ｃ（１１．８）」と表記することがある。あるいは、それらをまとめて「Ａｌ−Ｓａｌｔ  Ｃ」と表記することもある。
【００２５】
＜Ｂ−Ｓａｌｔ  Ｂ＞
リチウム塩（Ｉ）のさらに他の例として、下記式（Ｄ）で表されるリチウム塩を使用した。
ＬｉＢ（ＯＹ）２（ＯＣ６Ｆ５）２          ・・・（Ｄ）
［ここで、Ｙ＝ＣＨ３（ＯＣＨ２ＣＨ２）ｍ、ｍ＝３，７．２または１１．８である。］
上記式（Ｄ）で表されるリチウム塩は、一般式（１）におけるｎが２であり、ＭがＢであり、ＸがＯＣ６Ｆ５であり、Ｙがオリゴエチレンオキシド基である化合物に相当する。このＹは、一般式（２）におけるＲ１がエチレン基であり、Ｒ２がメチル基であり、ｍ（平均重合度）が３または７．２または１１．８であるオリゴエーテル基である。式（Ｄ）で表されるリチウム塩は、常温（２５℃）で高粘性の液状を呈するリチウム溶融塩（常温溶融塩）である。このリチウム塩は、例えば上記特許文献１（特開２００３−１４６９４１号公報）に記載された方法に準じて合成することができる。以下、式（Ｄ）で表されるリチウム溶融塩を、オリゴエチレンオキシド基の平均重合度に応じてそれぞれ「Ｂ−Ｓａｌｔ  Ｂ（３）」、「Ｂ−Ｓａｌｔ  Ｂ（７．２）」、および「Ｂ−Ｓａｌｔ  Ｂ（１１．８）」と表記することがある。あるいは、それらをまとめて「Ｂ−Ｓａｌｔ  Ｂ」と表記することもある。
【００２６】
＜ＬｉＴＦＳＩ＞
オリゴエーテル基をもたないリチウム塩（リチウム塩（II））の一例として、ＬｉＮ（ＳＯ２ＣＦ３）２、すなわちリチウムビス（トリフロロメチルスルホニル）イミドを使用した。このリチウム塩（ＬｉＴＦＳＩ）は、常温で固体状の有機リチウム塩である。
【００２７】
＜実験例１＞
上述したリチウム塩を以下に示す割合（モル比）で含有する電解質組成物を調製した。
すなわち、Ａｌ−Ｓａｌｔ  Ａ（７．２）と、ＬｉＴＦＳＩとを、モル比が８０：２０となる割合で混合して電解質組成物（試料１）を得た。
また、Ｂ−Ｓａｌｔ  Ａ（７．２）と、ＬｉＴＦＳＩとを、モル比が８０：２０となる割合で混合して電解質組成物（試料２）を得た。
これら試料１および試料２の電解質組成物と、Ａｌ−Ｓａｌｔ  Ａ（単体）からなる電解質組成物と、Ｂ−Ｓａｌｔ  Ａ（単体）からなる電解質組成物とにつき、それぞれイオン導電率（Ｓ／ｃｍ）を測定した。測定は、ステンレススチール電極を用いた交流インピーダンス法により−３０℃〜６０℃の温度条件下で行った。イオン導電率測定用セルは、アルゴン雰囲気下、９０℃で１時間加熱した後に３時間室温で冷却したものを用いた。
【００２８】
試料１、試料２、Ａｌ−Ｓａｌｔ  ＡおよびＢ−Ｓａｌｔ  Ａのイオン導電率測定結果を図１に示す。図示するように、リチウム溶融塩（Ｉ）とリチウム塩（II）とを８０：２０のモル比で混合してなる試料１および試料２の電解質組成物は、０℃以上の温度域では、リチウム溶融塩（Ｉ）を単独で用いた電解質組成物（Ａｌ−Ｓａｌｔ  ＡおよびＢ−Ｓａｌｔ  Ａ）と同等以上のイオン導電性を示した。また、試料１および試料２の電解質組成物は、０℃以下の温度域では、Ａｌ−Ｓａｌｔ  ＡおよびＢ−Ｓａｌｔ  Ａに比べて顕著に良好なイオン導電性を示した。
【００２９】
＜実験例２＞
Ａｌ−Ｓａｌｔ  Ａと（７．２）、Ａｌ−Ｓａｌｔ  Ｃ（７．２）とを、モル比が５０：５０となる割合で混合し、６０℃で２４時間攪拌することにより電解質組成物（試料３）を調製した。この試料３は、Ｘの種類の異なる二種類のリチウム溶融塩を含有する電解質組成物である。
また、Ｂ−Ｓａｌｔ  Ａ（７．２）と、Ａｌ−Ｓａｌｔ  Ｃ（７．２）とを、モル比が５０：５０となる割合で混合し、試料３と同様にして電解質組成物（試料４）を調製した。この試料４は、Ｘの種類およびＭの種類がいずれも異なる二種類のリチウム溶融塩を含有する電解質組成物である。
【００３０】
これら試料３および試料４の電解質組成物と、Ａｌ−Ｓａｌｔ  Ａ（７．２）（単体）からなる電解質組成物と、Ｂ−Ｓａｌｔ  Ａ（７．２）（単体）からなる電解質組成物と、Ａｌ−Ｓａｌｔ  Ｃ（７．２）（単体）からなる電解質組成物とにつき、実験例１と同様にしてイオン導電率（Ｓ／ｃｍ）を測定した。その結果を図２に示す。
図示するように、二種類のリチウム溶融塩（Ｉ）を５０：５０のモル比で含有する試料３および試料４の電解質組成物は、−３０℃〜６０℃の測定温度域の全範囲において、一種類のリチウム溶融塩（Ｉ）のみからなる電解質組成物（Ａｌ−Ｓａｌｔ  Ａ（７．２）、Ｂ−Ｓａｌｔ  Ａ（７．２）およびＡｌ−Ｓａｌｔ  Ｃ（７．２））のいずれに比べても、より良好なイオン導電性を示した。また、一種類のリチウム溶融塩のみからなる電解質組成物と比較すると、試料３および試料４の電解質組成物はイオン導電性の温度依存性が少なかった。具体的には、試料３および試料４の電解質組成物は、常温以下の温度域において、さらには０℃以下の温度域においても、一種類のリチウム溶融塩のみからなる電解質組成物に比べてイオン導電性の低下傾向の少ないものであった。
【００３１】
＜実験例３＞
実験例２と同様にして、Ａｌ−Ｓａｌｔ  Ｃ（１１．８）とＢ−Ｓａｌｔ  Ａ（７．２）とをモル比４：１（試料５ａ）、モル比２：１（試料５ｂ）、モル比１：１（試料５ｃ）、モル比１：２（試料５ｄ）、モル比１：４（試料５ｅ）、の各割合で含有する電解質組成物をそれぞれ調製した。これらの試料５ａ〜５ｅは、Ｘの種類、Ｍの種類およびｍの値（オリゴエチレンオキシド鎖の平均重合度）がいずれも異なる二種類のリチウム溶融塩を含有する電解質組成物である。
【００３２】
これらの試料５ａ〜５ｅの電解質組成物と、Ａｌ−Ｓａｌｔ  Ｃ（１１．８）（単体）からなる電解質組成物と、Ｂ−Ｓａｌｔ  Ａ（７．２）（単体）からなる電解質組成物とにつき、実験例１と同様にしてイオン導電率σ（Ｓ／ｃｍ）を測定した。その結果を図３に示す。また、−１０℃、０℃、２５℃および５０℃の各測定温度につき、各電解質組成物におけるＡｌ−Ｓａｌｔ  Ｃの含有割合（モル％）とイオン導電率σ（Ｓ／ｃｍ）との関係を図４に示す。
図３および図４から判るように、Ｂ−Ｓａｌｔ  Ａ（７．２）（単体）からなる電解質組成物（図４の左端）およびＡｌ−Ｓａｌｔ  Ｃ（１１．８）（単体）からなる電解質組成物（図４の右端）に比べて、これらのリチウム塩の双方を含む電解質組成物（試料５ａ〜５ｅ）は、Ａｌ−Ｓａｌｔ  Ｃ（１１．８）の含有割合に拘らず、少なくとも−１０〜５０℃の温度範囲において改善されたイオン導電率を示した。なかでも、Ａｌ−Ｓａｌｔ  Ｃ（１１．８）の含有割合が凡そ５０モル％（試料５ｃの組成に相当する。）の場合に最も良好なイオン導電率が得られた。
【００３３】
＜実験例４＞
実験例２と同様にして、Ａｌ−Ｓａｌｔ  Ｃ（７．２）とＢ−Ｓａｌｔ  Ａ（７．２）とをモル比２：１（試料６ａ）、モル比１：１（試料６ｂ）、モル比１：２（試料６ｃ）、の各割合で含有する電解質組成物をそれぞれ調製した。これらの試料６ａ〜６ｃは、Ｘの種類およびＭの種類がいずれも異なる二種類のリチウム溶融塩を含有する電解質組成物である。なお、試料６ｂは実験例２の試料４に相当する組成である。
これらの試料６ａ〜６ｃの電解質組成物と、Ａｌ−Ｓａｌｔ  Ｃ（７．２）（単体）からなる電解質組成物と、Ｂ−Ｓａｌｔ  Ａ（７．２）（単体）からなる電解質組成物とにつき、実験例１と同様にしてイオン導電率σ（Ｓ／ｃｍ）を測定した。その結果を図５に示す。図示するように、二種類のリチウム溶融塩を混合してなる試料６ａ〜６ｃの電解質組成物はいずれも、各リチウム溶融塩を単独で用いた電解質組成物に比べて、少なくとも−１０〜６０℃の温度範囲において改善されたイオン導電率を示した。
【００３４】
＜実験例５＞
実験例２と同様にして、Ａｌ−Ｓａｌｔ  Ｃ（１１．８）とＢ−Ｓａｌｔ  Ｂ（３）とをモル比２：１（試料７ａ）、モル比１：１（試料７ｂ）、モル比１：２（試料７ｃ）、モル比１：４（試料７ｄ）、の各割合で含有する電解質組成物をそれぞれ調製した。これらの試料７ａ〜７ｄは、Ｘの種類、Ｍの種類およびｍの値がいずれも異なる二種類のリチウム溶融塩を含有する電解質組成物である。
これらの試料７ａ〜７ｄの電解質組成物と、Ａｌ−Ｓａｌｔ  Ｃ（１１．８）（単体）からなる電解質組成物と、Ｂ−Ｓａｌｔ  Ｂ（３）（単体）からなる電解質組成物とにつき、実験例１と同様にしてイオン導電率σ（Ｓ／ｃｍ）を測定した。その結果を図６に示す。図示するように、二種類のリチウム溶融塩を混合してなる試料７ａ〜７ｃの電解質組成物はいずれも、各リチウム溶融塩を単独で用いた電解質組成物に比べて、測定温度の全範囲（少なくとも−１０〜６０℃の温度範囲）において改善されたイオン導電率を示した。また、Ｂ−Ｓａｌｔ  Ｂ（３）（単体）に対して２０モル％程度またはそれ以上の割合でＡｌ−Ｓａｌｔ  Ｃ（１１．８）を混合した試料７ａ〜７ｄの電解質組成物によると、測定温度の全範囲（少なくとも−１０〜６０℃の温度範囲）においてイオン導電率が大幅に向上した。また、使用可能な温度域がより低温側に広がった。
【００３５】
＜実験例６＞
実験例２と同様にして、Ａｌ−Ｓａｌｔ  Ｃ（１１．８）とＢ−Ｓａｌｔ  Ｂ（７．２）とをモル比２：１（試料８ａ）、モル比１：１（試料８ｂ）、モル比１：２（試料８ｃ）、モル比１：４（試料８ｄ）の各割合で含有する電解質組成物をそれぞれ調製した。これらの試料８ａ〜８ｄは、Ｘの種類、Ｍの種類およびｍの値がいずれも異なる二種類のリチウム溶融塩を含有する電解質組成物である。
これらの試料８ａ〜８ｄの電解質組成物と、Ａｌ−Ｓａｌｔ  Ｃ（１１．８）（単体）からなる電解質組成物と、Ｂ−Ｓａｌｔ  Ｂ（７．２）（単体）からなる電解質組成物とにつき、実験例１と同様にしてイオン導電率σ（Ｓ／ｃｍ）を測定した。その結果を図７に示す。また、−２０℃、０℃、２５℃および５０℃の各測定温度につき、各電解質組成物におけるＡｌ−Ｓａｌｔ  Ｃの含有割合（モル％）とイオン導電率σ（Ｓ／ｃｍ）との関係を図８に示す。
図７および図８から判るように、Ｂ−Ｓａｌｔ  Ｂ（７．２）（単体）からなる電解質組成物（図８の左端）およびＡｌ−Ｓａｌｔ  Ｃ（１１．８）（単体）からなる電解質組成物（図８の右端）に比べて、これらのリチウム塩の双方を含む電解質組成物（試料８ａ〜８ｄ）は、Ａｌ−Ｓａｌｔ  Ｃ（１１．８）の含有割合に拘らず、少なくとも−２０〜５０℃の温度範囲において改善されたイオン導電率を示した。なかでも、Ａｌ−Ｓａｌｔ  Ｃ（１１．８）の含有割合が凡そ３３モル％（試料８ｃの組成に相当する。）の場合に最も良好なイオン導電率が得られた。
【００３６】
＜実験例７＞
実験例２と同様にして、Ａｌ−Ｓａｌｔ  Ｃ（１１．８）とＢ−Ｓａｌｔ  Ｂ（１１．８）とをモル比２：１（試料９ａ）、モル比１：１（試料９ｂ）、モル比１：２（試料９ｃ）、モル比１：４（試料９ｄ）、の各割合で含有する電解質組成物をそれぞれ調製した。これらの試料９ａ〜９ｄは、Ｘの種類およびＭの種類がいずれも異なる二種類のリチウム溶融塩を含有する電解質組成物である。
これらの試料９ａ〜９ｄの電解質組成物と、Ａｌ−Ｓａｌｔ  Ｃ（１１．８）（単体）からなる電解質組成物と、Ｂ−Ｓａｌｔ  Ｂ（１１．８）（単体）からなる電解質組成物とにつき、実験例１と同様にしてイオン導電率σ（Ｓ／ｃｍ）を測定した。その結果を図９に示す。この図から判るように、Ｂ−Ｓａｌｔ  Ｂ（１１．８）に対して２０モル％程度またはそれ以上の割合でＡｌ−Ｓａｌｔ  Ｃ（１１．８）を混合した試料９ａ〜９ｄの電解質組成物によると、測定温度の全範囲（少なくとも−１０〜６０℃の温度範囲）においてイオン導電率が大幅に向上した。また、使用可能な温度域がより低温側に広がった。
【００３７】
＜実験例８＞
Ａｌ−Ｓａｌｔ  Ｃ（１１．８）およびＢ−Ｓａｌｔ  Ａ（７．２）をモル比１：１の割合で含有する電解質組成物（試料５ｃ）を用いて、正極との界面抵抗を測定した。正極としては、コバルト酸リチウム（ＬｉＣｏＯ２）を８５質量％、アセチレンブラックを１０質量％、ポリフッ化ビニリデンを５質量％の割合で含有する正極合材の層をアルミニウム箔の表面に形成したものを用いた。セパレータとしては、厚さ約３０μmのメチルセルロース製不織布を用いた。セパレータに含浸させた電解質（試料５ｃ）を二つの正極の間に挟み、電解質と正極との間の界面抵抗を交流インピーダンス法により測定した。
また、試料５ｃの電解質組成物の代わりに、Ａｌ−Ｓａｌｔ  Ｃ（１１．８）およびＢ−Ｓａｌｔ  Ｂ（７．２）をモル比１：１の割合で含有する電解質組成物（試料８ｂ）を用いた点以外は上記と同様にして界面抵抗を測定した。
得られた結果を、界面抵抗と時間との関係として図１０に示す。図示するように、試料５ｃおよび試料８ｂの電解質組成物はいずれも安定した界面抵抗値を示した。試料５ｃの電解質組成物を用いた場合には、試料８ｂの電解質組成物を用いた場合に比べてより良好な結果が得られた（すなわち、より低く安定した界面抵抗値を示した）。
【００３８】
＜実験例９＞
試料５ｃの電解質組成物を０．２モル／リットルの濃度でプロピレンカーボネートに溶解した溶液を用いてサイクリックボルタンメトリー測定を行った。その結果、この溶液は少なくとも０〜４．１Ｖ（対Ｌｉ）の範囲で電気化学的に安定であり、試料５ｃの組成物がリチウム電池の電解質として適した特性を有することが示唆された。
【００３９】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００４０】
【図１】電解質組成物のイオン導電率を示すグラフである。
【図２】電解質組成物のイオン導電率を示すグラフである。
【図３】電解質組成物のイオン導電率を示すグラフである。
【図４】電解質組成物の組成とイオン導電率との関係を示すグラフである。
【図５】電解質組成物のイオン導電率を示すグラフである。
【図６】電解質組成物のイオン導電率を示すグラフである。
【図７】電解質組成物のイオン導電率を示すグラフである。
【図８】電解質組成物の組成とイオン導電率との関係を示すグラフである。
【図９】電解質組成物のイオン導電率を示すグラフである。
【図１０】電解質組成物と正極との界面抵抗を示すグラフである。
【図１】
0004710236.tif 000002
【図２】
0004710236.tif 000003
【図３】
0004710236.tif 000004
【図４】
0004710236.tif 000005
【図５】
0004710236.tif 000006
【図６】
0004710236.tif 000007
【図７】
0004710236.tif 000008
【図８】
0004710236.tif 000009
【図９】
0004710236.tif 000010
【図１０】
0004710236.tif 000011